H-관능성 출발 물질 (출발물)의 존재 또는 부재 하에 알킬렌 옥시드 (에폭시드) 및 이산화탄소의 촉매 반응에 의한 폴리에테르 카르보네이트 폴리올의 제조는 40년 넘게 집중적인 연구의 대상이 되어 왔다 (예를 들어, 문헌 [Inoue et al., Copolymerization of Carbon Dioxide and Epoxide with Organometallic Compounds; Die Makromolekulare Chemie 130, 210-220, 1969]).  예를 들어, H-관능성 출발 화합물을 사용하는 이러한 반응은 하기 반응식 I (여기서, R은 유기 라디칼, 예컨대 알킬, 알킬아릴 또는 아릴 (이들 각각은 예를 들어 O, S, Si 등과 같은 헤테로원자를 또한 함유할 수 있음)을 나타내고, e 및 f는 정수를 나타내고, 폴리에테르 카르보네이트 폴리올에 대해 본원 반응식 I에서 나타낸 생성물은, 생성된 폴리에테르 카르보네이트 폴리올에서 도시된 구조를 갖는 블록이 원칙적으로 다시 발견될 수 있지만 출발물의 OH 관능가 뿐만 아니라 블록의 순서, 수 및 길이가 다양할 수 있고, 반응식 I에서 나타낸 폴리에테르 카르보네이트 폴리올로 제한되지 않는 것으로 단순히 이해되어야 함)에 개략적으로 도시되어 있다.  이 반응 (반응식 I 참조)은 생태학적으로 매우 유리한데, 이 반응이 CO2와 같은 온실 가스의 중합체로의 전환을 나타내기 때문이다.  화학식 I로 나타낸 환형 카르보네이트 (예를 들어 R=CH3인 경우 프로필렌 카르보네이트)는 추가 생성물, 실제로는 부차적 생성물로서 형성된다.003c#반응식 I003e#본 발명의 범주 내에서 활성화는, 임의로는 CO2의 존재 하에 알킬렌 옥시드 화합물의 부분 양을 DMC 촉매에 첨가하고, 이어서 알킬렌 옥시드 화합물의 첨가를 중단하고, 후속적 발열 화학 반응의 결과로서 온도 최고점 ("핫스팟")을 야기할 수 있는 열 발생, 및 알킬렌 옥시드 및 임의로 CO2의 반응 결과로서의 압력 강하가 반응기에서 관찰되는 단계를 의미한다.  활성화 공정 단계는 임의로는 CO2의 존재 하의 알킬렌 옥시드 화합물의 부분 양의 DMC 촉매로의 첨가부터 발열 발생에 이르는 시간의 기간이다.  일반적으로, 활성화 단계는 DMC 촉매 및 임의로 출발물을 승온 및/또는 감압에서 건조시키는 단계 (이러한 건조 단계는 본 발명의 범주 내의 활성화 단계의 일부분이 아님)에 의해 진행될 수 있다.에폭시드 (예를 들어, 프로필렌 옥시드) 및 이산화탄소로부터의 공중합체의 형성은 오랫동안 알려져 왔다.  예를 들어, US 4500704에서는 DMC 촉매를 사용한 이산화탄소 및 프로필렌 옥시드의 공중합을 서술하고 있다.  상기 명세서에서는, 예를 들어, 출발 물질 및 12.3 g의 프로필렌 옥시드 (212 mmol) 및 48 bar의 이산화탄소 압력으로부터 출발하여 71%의 프로필렌 옥시드가 35℃ 반응기에서 48 시간 후에 전환되었다.  전환된 150.5 mmol의 프로필렌 옥시드 중 27 mmol (18%)이 반응하여 일반적으로 바람직하지 않은 부차적 생성물 프로필렌 카르보네이트를 형성하였다.WO-A 2006/103213에서는 환형 카르보네이트의 형성을 감소시키는 방법을 서술하고 있다.  이는 DMC 촉매에 CO2-친화 물질 (예를 들어, 퍼플루오르화 화합물)을 첨가함으로써 달성되었다.  낮은 프로필렌 카르보네이트 함량은 62 bar의 고 CO2 압력에서도 발견되었다.  따라서, 예를 들어 공개공보 실시예 6에서 프로필렌 카르보네이트의 함량은 겨우 2.7%였지만 다분산도는 7.98로 바람직하게 않게 높았다.
이 문장들은 임의의 순서로 섞여 있습니다. 모든 문장을 활용하여 원본 단락의 순서와 내용을 올바른 순서로 재구성하세요.
#문장 리스트: [' 이 반응 (반응식 I 참조)은 생태학적으로 매우 유리한데, 이 반응이 CO2와 같은 온실 가스의 중합체로의 전환을 나타내기 때문이다.', ' 상기 명세서에서는, 예를 들어, 출발 물질 및 12.3 g의 프로필렌 옥시드 (212 mmol) 및 48 bar의 이산화탄소 압력으로부터 출발하여 71%의 프로필렌 옥시드가 35℃ 반응기에서 48 시간 후에 전환되었다.', ' 예를 들어, US 4500704에서는 DMC 촉매를 사용한 이산화탄소 및 프로필렌 옥시드의 공중합을 서술하고 있다.', ' 낮은 프로필렌 카르보네이트 함량은 62 bar의 고 CO2 압력에서도 발견되었다.', ' 활성화 공정 단계는 임의로는 CO2의 존재 하의 알킬렌 옥시드 화합물의 부분 양의 DMC 촉매로의 첨가부터 발열 발생에 이르는 시간의 기간이다.', ' 일반적으로, 활성화 단계는 DMC 촉매 및 임의로 출발물을 승온 및/또는 감압에서 건조시키는 단계 (이러한 건조 단계는 본 발명의 범주 내의 활성화 단계의 일부분이 아님)에 의해 진행될 수 있다.에폭시드 (예를 들어, 프로필렌 옥시드) 및 이산화탄소로부터의 공중합체의 형성은 오랫동안 알려져 왔다.', ' 전환된 150.5 mmol의 프로필렌 옥시드 중 27 mmol (18%)이 반응하여 일반적으로 바람직하지 않은 부차적 생성물 프로필렌 카르보네이트를 형성하였다.WO-A 2006/103213에서는 환형 카르보네이트의 형성을 감소시키는 방법을 서술하고 있다.', ' 따라서, 예를 들어 공개공보 실시예 6에서 프로필렌 카르보네이트의 함량은 겨우 2.7%였지만 다분산도는 7.98로 바람직하게 않게 높았다.', ' 예를 들어, H-관능성 출발 화합물을 사용하는 이러한 반응은 하기 반응식 I (여기서, R은 유기 라디칼, 예컨대 알킬, 알킬아릴 또는 아릴 (이들 각각은 예를 들어 O, S, Si 등과 같은 헤테로원자를 또한 함유할 수 있음)을 나타내고, e 및 f는 정수를 나타내고, 폴리에테르 카르보네이트 폴리올에 대해 본원 반응식 I에서 나타낸 생성물은, 생성된 폴리에테르 카르보네이트 폴리올에서 도시된 구조를 갖는 블록이 원칙적으로 다시 발견될 수 있지만 출발물의 OH 관능가 뿐만 아니라 블록의 순서, 수 및 길이가 다양할 수 있고, 반응식 I에서 나타낸 폴리에테르 카르보네이트 폴리올로 제한되지 않는 것으로 단순히 이해되어야 함)에 개략적으로 도시되어 있다.', ' 이는 DMC 촉매에 CO2-친화 물질 (예를 들어, 퍼플루오르화 화합물)을 첨가함으로써 달성되었다.', 'H-관능성 출발 물질 (출발물)의 존재 또는 부재 하에 알킬렌 옥시드 (에폭시드) 및 이산화탄소의 촉매 반응에 의한 폴리에테르 카르보네이트 폴리올의 제조는 40년 넘게 집중적인 연구의 대상이 되어 왔다 (예를 들어, 문헌 [Inoue et al., Copolymerization of Carbon Dioxide and Epoxide with Organometallic Compounds; Die Makromolekulare Chemie 130, 210-220, 1969]).', ' 화학식 I로 나타낸 환형 카르보네이트 (예를 들어 R=CH3인 경우 프로필렌 카르보네이트)는 추가 생성물, 실제로는 부차적 생성물로서 형성된다.003c#반응식 I003e#본 발명의 범주 내에서 활성화는, 임의로는 CO2의 존재 하에 알킬렌 옥시드 화합물의 부분 양을 DMC 촉매에 첨가하고, 이어서 알킬렌 옥시드 화합물의 첨가를 중단하고, 후속적 발열 화학 반응의 결과로서 온도 최고점 ("핫스팟")을 야기할 수 있는 열 발생, 및 알킬렌 옥시드 및 임의로 CO2의 반응 결과로서의 압력 강하가 반응기에서 관찰되는 단계를 의미한다.']